【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
コア−シェル構造を含む粒子を含む電極材料であって、
−  前記コアが、ヒドロキシル基を含む表面を有する電気化学的活物質粒子を含み、
−  前記シェルが、ポリマーを含み、前記表面を少なくとも部分的に覆い、
前記ポリマーが、１つまたは複数の共有結合により前記粒子の前記表面上にグラフトされている、電極材料。
【請求項２】
前記ポリマーが、前記表面上に直接グラフトされている、請求項１に記載の電極材料。
【請求項３】
前記ポリマーが、前記表面上にリンカーを介してグラフトされている、請求項１に記載の電極材料。
【請求項４】
前記リンカーが、エチレン置換基を含む有機ケイ素を含むモノマーに基づく、請求項３に記載の電極材料。
【請求項５】
前記ポリマーが、ラジカル重合またはイオン重合を介して重合可能なモノマーに基づく、請求項１から４のいずれか一項に記載の電極材料。
【請求項６】
前記ポリマーが、ハロゲン基を含む少なくとも１つのモノマーに基づく、請求項１から５のいずれか一項に記載の電極材料。
【請求項７】
ハロゲン基を含む前記モノマーがビニルベンジルクロリドである、請求項６に記載の電極材料。
【請求項８】
前記ポリマーが、少なくとも１つのスチレンモノマーに基づく、請求項１から７のいずれか一項に記載の電極材料。
【請求項９】
前記ポリマーが、親水性ポリマーである、請求項１から６のいずれか一項に記載の電極材料。
【請求項１０】
前記親水性ポリマーが、スチレン、アルキルアクリレート、アルキルメタクリレート、アルキルビニルエーテル、アクリル酸、メタクリル酸、グリコール、およびこれらの組合せから選択されるモノマーに基づく、請求項９に記載の電極材料。
【請求項１１】
前記ポリマーが、前記粒子の総重量の約０．１重量％〜約１０重量％の間、または約２重量％〜約７重量％の間、または約３重量％〜約５重量％の間を占める、請求項９または１０に記載の電極材料。
【請求項１２】
前記ポリマーが、疎水性ポリマーである、請求項１から８のいずれか一項に記載の電極材料。
【請求項１３】
前記疎水性ポリマーが、スチレン、アルキルアクリレート、アルキルメタクリレート、およびアルキルビニルエーテルから選択される少なくとも１つのモノマーに基づく、請求項１２に記載の電極材料。
【請求項１４】
前記疎水性ポリマーが、前記粒子の総重量の約０．１重量％〜約１０重量％の間、または約０．３重量％〜約５重量％の間、または約０．５重量％〜約３重量％の間、または約０．５重量％〜約２重量％の間を占める、請求項１２、または１３に記載の電極材料。
【請求項１５】
追加の置換基が、共有結合により前記ポリマー上に部分的にグラフトされており、前記追加の置換基が、前記電気化学的活物質の前記表面上への前記ポリマーの接着性を改善し、好ましくは、前記追加の置換基が１，８−ジアザビシクロ［５．４．０］ウンデカ−７−エンである、請求項１から１４のいずれか一項に記載の電極材料。
【請求項１６】
前記電気化学的活物質が、
−  ＬｉＭ’ＰＯ４［式中、Ｍ’は、Ｆｅ、Ｎｉ、Ｍｎ、Ｃｏ、またはこれらの組合せであり、これらのそれぞれは、ドーピング物質、例えば、Ｚｒなどでさらに部分的に置き換えられていてもよい］、
−  Ｌｉ（Ｍ’１−ｃＡｃ）１−ｄＸ１−ｄＰＯ４［式中、Ｍ’は上で定義された通りであり、ＡはＦｅ、Ｎｉ、Ｍｎ、またはＣｏであり、Ｍ’とは異なり、Ｘは、ドーピング物質、例えば、Ｚｒなどであり、ｃおよびｄは０を超えるか、または０に等しく、０．２５より小さい］、
−  ＬｉＭｎ２Ｏ４［式中、Ｍｎは部分的に置き換えられていてもよく、例えば、ＬｉＭｎ２−ａＭａＯ４であり、式中、Ｍは、この場合、ＣｏおよびＮｉから選択されてよく、ａは０を超えるか、または０に等しく、０．５より小さい］、
−  ＬｉＭ’’Ｏ２［式中、Ｍ’’は、Ｍｎ、Ｃｏ、Ｎｉ、またはこれらの組合せであり、例えば、ＬｉＣｏ１−ｂＭｂＯ２であり、式中、Ｍは、この場合、ＭｎおよびＮｉから選択されてよく、ｂは０を超えるか、または０に等しく、０．２５より小さい］、
−  Ｌｉ（ＮｉＭ’’’）Ｏ２［式中、Ｍ’’’は、Ｍｎ、Ｃｏ、Ａｌ、Ｆｅ、Ｃｒ、Ｔｉ、またはＺｒ、およびこれらの組合せである］、
−  酸化バナジウム、酸化リチウムバナジウム（例えば、ＬｉＶ３Ｏ８、Ｖ２Ｏ５など）、
−  チタネートおよびチタン酸リチウム、例えば、ＴｉＯ２（ルチル、青銅、鋭錐石）、Ｌｉ２ＴｉＯ３、Ｌｉ４Ｔｉ５Ｏ１２、Ｈ２Ｔｉ５Ｏ１１、Ｈ２Ｔｉ４Ｏ９、またはこれらの組合せ［式中、Ｔｉは、任意選択で、ドーピング元素でさらに一部が置き換えられていてもよい］、
−  Ｌｉ４Ｔｉ５−ｅＺｅＯ１２［式中、Ｚは、例えば、Ｚｒ、Ｎｉ、Ｔａ、Ｃｒ、Ｃｏ、Ｌａ、Ｙ、Ｒｕ、Ｍｏ、Ｍｎ、Ｖ、Ｎｂ、Ｓｒなどから選択されるドーピング元素、例えば、Ｚｒであり、ｅは０を超えるか、または０に等しく、１．５より小さい］、
−  炭素（例えば、グラファイト（Ｃ６）、硬質炭素、グラフェンなど）であって、球状、中空、針形状など、例えば、カーボンブラック、アセチレンブラック、ファーネスブラック、炭素繊維（例えば、ＶＧＣＦ）などであってよい、炭素、ならびに
−  Ｓｉ、Ｓｉ−Ｃ、ＳｉＯｘ、Ｓｎ、ＳｎＯｘ、Ｓｉ−Ｏ−Ｃ、Ｔｉ−Ｃ
から選択される、請求項１から１５のいずれか一項に記載の電極材料。
【請求項１７】
請求項１から１６のいずれか一項に記載の電極材料を生成するための方法であって、
−  ヒドロキシル基を含む表面を有するマイクロ粒子またはナノ粒子の形態で電気化学的活物質を準備するステップと、
−  前記表面上にグラフトするためのポリマーであって、置換により置き換えられる脱離基を含む、ポリマーを準備するステップと、
−  前記ポリマーを前記粒子の前記表面上にグラフトするステップであって、前記ポリマーが前記表面上に共有結合によりグラフトされる、ステップと
を含む、方法。
【請求項１８】
前記表面上への前記ポリマーの接着性を改善するために、前記ポリマーを前記表面上にグラフトする前に、追加の置換基を前記ポリマー上にグラフトするステップをさらに含み、好ましくは、前記追加の置換基が１，８−ジアザビシクロ［５．４．０］ウンデカ−７−エンである、請求項１７に記載の方法。
【請求項１９】
前記ポリマーが、ポリ（スチレン−ｃｏ−ビニルベンジルクロリド）およびポリ（メタクリル酸メチル−ｃｏ−ビニルベンジルクロリド）からなる群から選択され、好ましくは約４０％〜約６０％の間のビニルベンジルクロリドのモル濃度を有する、請求項１７または１８に記載の方法。
【請求項２０】
請求項１から１６のいずれか一項に記載の電極材料を生成するための方法であって、
−  ヒドロキシル基を含む表面を有するマイクロ粒子またはナノ粒子の形態で電気化学的活物質を準備するステップと、
−  有機リンカーを前記ヒドロキシル基にグラフトすることによって、前記粒子の前記表面を改質するステップであって、好ましくは、前記有機リンカーが有機ケイ素ベースの化合物である、ステップと、
−  少なくとも１つの重合可能なモノマーを準備するステップと、
−  前記モノマーを、前記有機リンカーとの反応により、改質された前記表面上に直接重合させるステップと
を含む、方法。
【請求項２１】
前記重合ステップが開始剤の添加をさらに含み、好ましくは、前記開始剤が、アゾ含有化合物（例えば、ＡＩＢＮ）および過硫酸塩化合物（例えば、過硫酸カリウム）から選択される、請求項２０に記載の方法。
【請求項２２】
請求項１から１６のいずれか一項に規定の電極材料を集電体上に含む電極。
【請求項２３】
前記電極材料が、導電剤、結合剤、および任意選択で添加物をさらに含む、請求項２２に記載の電極。
【請求項２４】
少なくとも１つのアノード、少なくとも１つのカソードおよび少なくとも１つの電解質を含む電気化学セルであって、前記アノードおよびカソードのうちの少なくとも１つが、請求項１から１６のいずれか一項に規定の電極材料を含む、電気化学セル。
【請求項２５】
請求項２４に規定の電気化学セルを含む、モジュールまたはパック。
【請求項２６】
電気自動車もしくはハイブリッド車における、オンボードバッテリーとしての、またはＩＴもしくはユビキタスデバイスにおける、請求項２４に規定の電気化学セルの使用。
【手続補正２】
【補正対象書類名】明細書
【補正対象項目名】０１１７
【補正方法】変更
【補正の内容】
【０１１７】
本発明の範囲から逸脱することなく、上に記載されている実施形態のいずれに対しても多くの修正を行うことができる。本出願で参照された任意の参考文献、特許または科学的文献は、全ての目的でその全体が本明細書中に参考として援用される。
本発明の実施形態の例として以下の項目が挙げられる。
（項目１）
コア−シェル構造を含む粒子を含む電極材料であって、
−  前記コアが、ヒドロキシル基を含む表面を有する電気化学的活物質粒子を含み、
−  前記シェルが、ポリマーを含み、前記表面を少なくとも部分的に覆い、
前記ポリマーが、１つまたは複数の共有結合により前記粒子の前記表面上にグラフトされている、電極材料。
（項目２）
前記ポリマーが、前記表面上に直接グラフトされている、項目１に記載の電極材料。
（項目３）
前記ポリマーが、前記表面上にリンカーを介してグラフトされている、項目１に記載の電極材料。
（項目４）
前記リンカーが、エチレン置換基を含む有機ケイ素を含むモノマーに基づく、項目３に記載の電極材料。
（項目５）
前記ポリマーが、ラジカル重合またはイオン重合を介して重合可能なモノマーに基づく、項目１から４のいずれか一項に記載の電極材料。
（項目６）
前記ポリマーが、ハロゲン基を含む少なくとも１つのモノマーに基づく、項目１から５のいずれか一項に記載の電極材料。
（項目７）
ハロゲン基を含む前記モノマーがビニルベンジルクロリドである、項目６に記載の電極材料。
（項目８）
前記ポリマーが、少なくとも１つのスチレンモノマーに基づく、項目１から７のいずれか一項に記載の電極材料。
（項目９）
追加の置換基が、共有結合により前記ポリマー上に部分的にグラフトされており、前記追加の置換基が、前記電気化学的活物質の前記表面上への前記ポリマーの接着性を改善する、項目１から８のいずれか一項に記載の電極材料。
（項目１０）
前記追加の置換基が１，８−ジアザビシクロ［５．４．０］ウンデカ−７−エンである、項目９に記載の電極材料。
（項目１１）
前記ポリマーが、スチレン、アルキルアクリレート、アルキルメタクリレート、アルキルビニルエーテル、アクリル酸、メタクリル酸、およびグリコールから選択される少なくとも１つのモノマーに基づく、項目１から７のいずれか一項に記載の電極材料。
（項目１２）
前記ポリマーが、前記粒子の総重量の約０．１重量％〜約１０重量％の間、または約０．３重量％〜約５重量％の間、または約０．５重量％〜約３重量％の間、または約０．５重量％〜約２重量％の間、または約２重量％〜約７重量％の間、または約３重量％〜約５重量％の間を占める、項目１から１１のいずれか一項に記載の電極材料。
（項目１３）
前記電気化学的活物質が、
−  ＬｉＭ’ＰＯ４［式中、Ｍ’は、Ｆｅ、Ｎｉ、Ｍｎ、Ｃｏ、またはこれらの組合せであり、これらのそれぞれは、ドーピング物質、例えば、Ｚｒなどでさらに部分的に置き換えられていてもよい］、
−  Ｌｉ（Ｍ’１−ｃＡｃ）１−ｄＸ１−ｄＰＯ４［式中、Ｍ’は上で定義された通りであり、ＡはＦｅ、Ｎｉ、Ｍｎ、またはＣｏであり、Ｍ’とは異なり、Ｘは、ドーピング物質、例えば、Ｚｒなどであり、ｃおよびｄは０を超えるか、または０に等しく、０．２５より小さい］、
−  ＬｉＭｎ２Ｏ４［式中、Ｍｎは部分的に置き換えられていてもよく、例えば、ＬｉＭｎ２−ａＭａＯ４であり、式中、Ｍは、この場合、ＣｏおよびＮｉから選択されてよく、ａは０を超えるか、または０に等しく、０．５より小さい］、
−  ＬｉＭ’’Ｏ２［式中、Ｍ’’は、Ｍｎ、Ｃｏ、Ｎｉ、またはこれらの組合せであり、例えば、ＬｉＣｏ１−ｂＭｂＯ２であり、式中、Ｍは、この場合、ＭｎおよびＮｉから選択されてよく、ｂは０を超えるか、または０に等しく、０．２５より小さい］、
−  Ｌｉ（ＮｉＭ’’’）Ｏ２［式中、Ｍ’’’は、Ｍｎ、Ｃｏ、Ａｌ、Ｆｅ、Ｃｒ、Ｔｉ、またはＺｒ、およびこれらの組合せである］、および
−  酸化バナジウム、酸化リチウムバナジウム（例えば、ＬｉＶ３Ｏ８、Ｖ２Ｏ５など）から選択される、項目１から１２のいずれか一項に記載の電極材料。
（項目１４）
前記電気化学的活物質が、
−  チタネートおよびチタン酸リチウム、例えば、ＴｉＯ２（ルチル、青銅、鋭錐石）、Ｌｉ２ＴｉＯ３、Ｌｉ４Ｔｉ５Ｏ１２、Ｈ２Ｔｉ５Ｏ１１、Ｈ２Ｔｉ４Ｏ９、またはこれらの組合せ［式中、Ｔｉは、任意選択で、ドーピング元素でさらに一部が置き換えられていてもよい］、
−  Ｌｉ４Ｔｉ５−ｅＺｅＯ１２［式中、Ｚは、例えば、Ｚｒ、Ｎｉ、Ｔａ、Ｃｒ、Ｃｏ、Ｌａ、Ｙ、Ｒｕ、Ｍｏ、Ｍｎ、Ｖ、Ｎｂ、Ｓｒなどから選択されるドーピング元素、例えば、Ｚｒであり、ｅは０を超えるか、または０に等しく、１．５より小さい］、
−  炭素（例えば、グラファイト（Ｃ６）、硬質炭素、グラフェンなど）であって、球状、中空、針形状など、例えば、カーボンブラック、アセチレンブラック、ファーネスブラック、炭素繊維（例えば、ＶＧＣＦ）などであってよい、炭素、ならびに
−  Ｓｉ、Ｓｉ−Ｃ、ＳｉＯｘ、Ｓｎ、ＳｎＯｘ、Ｓｉ−Ｏ−Ｃ、Ｔｉ−Ｃ
から選択される、項目１から１２のいずれか一項に記載の電極材料。
（項目１５）
項目１から１４のいずれか一項に記載の電極材料を生成するための方法であって、
−  ヒドロキシル基を含む表面を有するマイクロ粒子またはナノ粒子の形態で電気化学的活物質を準備するステップと、
−  前記表面上にグラフトするためのポリマーであって、置換により置き換えられる脱離基を含む、ポリマーを準備するステップと、
−  前記ポリマーを前記粒子の前記表面上にグラフトするステップであって、前記ポリマーが前記表面上に共有結合によりグラフトされる、ステップと
を含む、方法。
（項目１６）
前記表面上への前記疎水性ポリマーの接着性を改善するために、前記疎水性ポリマーを前記表面上にグラフトする前に、追加の置換基を前記ポリマー上にグラフトするステップをさらに含む、項目１５に記載の方法。
（項目１７）
前記追加の置換基が１，８−ジアザビシクロ［５．４．０］ウンデカ−７−エンである、項目１６に記載の方法。
（項目１８）
前記ポリマーが、前記表面上に直接グラフトされる、項目１５から１７のいずれか一項に記載の方法。
（項目１９）
前記ポリマーが、少なくとも１つのハロゲン置換基を含む少なくとも１つのモノマーに基づく、項目１５から１８のいずれか一項に記載の方法。
（項目２０）
前記ポリマーが、少なくとも１つのビニルベンジルクロリドモノマーに基づく、項目１５から１９のいずれか一項に記載の方法。
（項目２１）
前記ポリマーが、少なくとも１つのハロゲン置換基を含む前記少なくとも１つのモノマーと重合可能な少なくとも１つのモノマーに基づく、項目１９に記載の方法。
（項目２２）
前記ポリマーが、ビニルベンジルクロリドモノマーと重合可能な少なくとも１つのモノマーに基づく、項目２１に記載の方法。
（項目２３）
前記ポリマーが、ポリ（スチレン−ｃｏ−ビニルベンジルクロリド）およびポリ（メタクリル酸メチル−ｃｏ−ビニルベンジルクロリド）からなる群から選択され、好ましくは約４０％〜約６０％の間のビニルベンジルクロリドのモル濃度を有する、項目２２に記載の方法。
（項目２４）
前記ポリマーが、前記粒子の総重量の約０．１重量％〜約１０重量％の間、または約０．３重量％〜約５重量％の間、または約０．５重量％〜約３重量％の間、または約０．５重量％〜約２重量％の間、または約２重量％〜約７重量％の間、または約３重量％〜約５重量％の間を占める、項目１５から２３のいずれか一項に記載の方法。
（項目２５）
項目１から１４のいずれか一項に記載の電極材料を生成するための方法であって、
−  ヒドロキシル基を含む表面を有するマイクロ粒子またはナノ粒子の形態で電気化学的活物質を準備するステップと、
−  有機リンカーを前記ヒドロキシル基にグラフトすることによって、前記粒子の前記表面を改質するステップと、
−  少なくとも１つの重合可能なモノマーを準備するステップと、
−  前記モノマーを、前記有機リンカーとの反応により、改質された前記表面上に直接重合させるステップと
を含む、方法。
（項目２６）
前記リンカーが有機ケイ素ベースの化合物である、項目２５に記載の方法。
（項目２７）
前記モノマーがラジカル重合またはイオン重合により重合可能である、項目２５または２６に記載の方法。
（項目２８）
前記モノマーが、スチレン、アルキルアクリレート、アルキルメタクリレート、アルキルビニルエーテル、アクリル酸、メタクリル酸、グリコール、およびこれらの組合せから選択される、項目２５または２６に記載の方法。
（項目２９）
前記ポリマーが、前記粒子の総重量の約０．１重量％〜約１０重量％の間、または約０．３重量％〜約５重量％の間、または約０．５重量％〜約３重量％の間、または約０．５重量％〜約２重量％の間、または約２重量％〜約７重量％の間、または約３重量％〜約５重量％の間を占める、項目２５から２８のいずれか一項に記載の方法。
（項目３０）
前記重合ステップが開始剤の添加をさらに含む、項目２５から２９のいずれか一項に記載の方法。
（項目３１）
前記開始剤が、アゾ含有化合物（例えば、ＡＩＢＮ）および過硫酸塩化合物（例えば、過硫酸カリウム）から選択される、項目３０に記載の方法。
（項目３２）
コア−シェル構造を含む粒子を含む電極材料であって、
−  前記コアが、ヒドロキシル基を含む表面を有する電気化学的活物質粒子を含み、
−  前記シェルが、疎水性ポリマーを含み、前記表面を少なくとも部分的に覆い、
前記疎水性ポリマーが、１つまたは複数の共有結合により前記粒子の前記表面上にグラフトされている、電極材料。
（項目３３）
前記疎水性ポリマーが、前記表面上に直接グラフトされている、項目３２に記載の電極材料。
（項目３４）
前記疎水性ポリマーが、前記表面上にリンカーを介してグラフトされている、項目３２に記載の電極材料。
（項目３５）
前記リンカーが、エチレン置換基を含む有機ケイ素を含むモノマーに基づく、項目３４に記載の電極材料。
（項目３６）
前記疎水性ポリマーが、ラジカル重合を介して重合可能なモノマーに基づく、項目３２から３５のいずれか一項に記載の電極材料。
（項目３７）
前記疎水性ポリマーが、ハロゲン基を含む少なくとも１つの疎水性モノマーに基づく、項目３２から３６のいずれか一項に記載の電極材料。
（項目３８）
ハロゲン基を含む前記疎水性モノマーがビニルベンジルクロリドである、項目３７に記載の電極材料。
（項目３９）
前記疎水性ポリマーが、少なくとも１つのスチレンモノマーに基づく、項目３２から３８のいずれか一項に記載の電極材料。
（項目４０）
追加の置換基が、共有結合により前記疎水性ポリマー上へ部分的にグラフトされており、前記置換基が、前記電気化学的活物質の前記表面上への前記疎水性ポリマーの接着性を改善するように適合されている、項目３２から３９のいずれか一項に記載の電極材料。
（項目４１）
前記追加の置換基が１，８−ジアザビシクロ［５．４．０］ウンデカ−７−エンである、項目４０に記載の電極材料。
（項目４２）
前記疎水性ポリマーが、スチレン、アルキルアクリレート、アルキルメタクリレート、およびアルキルビニルエーテルから選択される少なくとも１つのモノマーに基づく、項目３２から３８のいずれか一項に記載の電極材料。
（項目４３）
前記疎水性ポリマーが、前記粒子の総重量の約０．１重量％〜約１０重量％の間、または約０．３重量％〜約５重量％の間、または約０．５重量％〜約３重量％の間、または約０．５重量％〜約２重量％の間を占める、項目３２から４２のいずれか一項に記載の電極材料。
（項目４４）
前記電気化学的活物質が、
−  ＬｉＭ’ＰＯ４［式中、Ｍ’は、Ｆｅ、Ｎｉ、Ｍｎ、Ｃｏ、またはこれらの組合せであり、これらのそれぞれは、ドーピング物質、例えば、Ｚｒなどでさらに部分的に置き換えられていてもよい］、
−  Ｌｉ（Ｍ’１−ｃＡｃ）１−ｄＸ１−ｄＰＯ４［式中、Ｍ’は上で定義された通りであり、ＡはＦｅ、Ｎｉ、Ｍｎ、またはＣｏであり、Ｍ’とは異なり、Ｘは、ドーピング物質、例えば、Ｚｒなどであり、ｃおよびｄは０を超えるか、または０に等しく、０．２５より小さい］、
−  ＬｉＭｎ２Ｏ４［式中、Ｍｎは部分的に置き換えられていてもよく、例えば、ＬｉＭｎ２−ａＭａＯ４であり、式中、Ｍは、この場合、ＣｏおよびＮｉから選択されてよく、ａは０を超えるか、または０に等しく、０．５より小さい］、
−  ＬｉＭ’’Ｏ２［式中、Ｍ’’は、Ｍｎ、Ｃｏ、Ｎｉ、またはこれらの組合せであり、例えば、ＬｉＣｏ１−ｂＭｂＯ２であり、式中、Ｍは、この場合、ＭｎおよびＮｉから選択されてよく、ｂは０を超えるか、または０に等しく、０．２５より小さい］、
−  Ｌｉ（ＮｉＭ’’’）Ｏ２［式中、Ｍ’’’は、Ｍｎ、Ｃｏ、Ａｌ、Ｆｅ、Ｃｒ、Ｔｉ、またはＺｒ、およびこれらの組合せである］、および
−  酸化バナジウム、酸化リチウムバナジウム（例えば、ＬｉＶ３Ｏ８、Ｖ２Ｏ５など）から選択される、項目３２から４３のいずれか一項に記載の電極材料。
（項目４５）
前記電気化学的活物質が、
−  チタネートおよびチタン酸リチウム、例えば、ＴｉＯ２（ルチル、青銅、鋭錐石）、Ｌｉ２ＴｉＯ３、Ｌｉ４Ｔｉ５Ｏ１２、Ｈ２Ｔｉ５Ｏ１１、Ｈ２Ｔｉ４Ｏ９、またはこれらの組合せ［式中、Ｔｉは、任意選択で、ドーピング元素でさらに一部が置き換えられていてもよい］、
−  Ｌｉ４Ｔｉ５−ｅＺｅＯ１２［式中、Ｚは、例えば、Ｚｒ、Ｎｉ、Ｔａ、Ｃｒ、Ｃｏ、Ｌａ、Ｙ、Ｒｕ、Ｍｏ、Ｍｎ、Ｖ、Ｎｂ、Ｓｒなどから選択されるドーピング元素、例えば、Ｚｒであり、ｅは０を超えるか、または０に等しく、１．５より小さい］、
−  炭素（例えば、グラファイト（Ｃ６）、硬質炭素、グラフェンなど）であって、球状、中空、針形状など、例えば、カーボンブラック、アセチレンブラック、ファーネスブラック、炭素繊維（例えば、ＶＧＣＦ）などであってよい、炭素、ならびに
−  Ｓｉ、Ｓｉ−Ｃ、ＳｉＯｘ、Ｓｎ、ＳｎＯｘ、Ｓｉ−Ｏ−Ｃ、Ｔｉ−Ｃ
から選択される、項目３２から４３のいずれか一項に記載の電極材料。
（項目４６）
項目３２から４５のいずれか一項に記載の電極材料を生成するための方法であって、−  ヒドロキシル基を含む表面を有するマイクロ粒子またはナノ粒子の形態で電気化学的活物質を準備するステップと、
−  前記表面上にグラフトするための疎水性ポリマーを準備するステップと、
−  前記疎水性ポリマーを前記粒子の前記表面上にグラフトするステップであって、前記ポリマーが前記表面上に共有結合によりグラフトされる、ステップと
を含む、方法。
（項目４７）
前記疎水性ポリマーの前記表面上への接着性を改善するために、前記疎水性ポリマーを前記表面上にグラフトする前に、追加の置換基を前記疎水性ポリマー上にグラフトするステップをさらに含む、項目４６に記載の方法。
（項目４８）
前記追加の置換基が１，８−ジアザビシクロ［５．４．０］ウンデカ−７−エンである、項目４７に記載の方法。
（項目４９）
前記疎水性ポリマーが、前記表面上に直接グラフトされる、項目４６から４８のいずれか一項に記載の方法。
（項目５０）
前記疎水性ポリマーが、少なくとも１つのハロゲン置換基を含む少なくとも１つの疎水性モノマーに基づく、項目４６から４９のいずれか一項に記載の方法。
（項目５１）
前記疎水性ポリマーが、少なくとも１つのビニルベンジルクロリドモノマーに基づく、項目４６から５０のいずれか一項に記載の方法。
（項目５２）
前記疎水性ポリマーが、少なくとも１つのハロゲン置換基を含む前記少なくとも１つの疎水性モノマーと重合可能な少なくとも１つの疎水性モノマーに基づく、項目５０に記載の方法。
（項目５３）
前記疎水性ポリマーが、ビニルベンジルクロリドモノマーと重合可能な少なくとも１つの疎水性モノマーに基づく、項目５２に記載の方法。
（項目５４）
前記ポリマーが、ポリ（スチレン−ｃｏ−ビニルベンジルクロリド）およびポリ（メタクリル酸メチル−ｃｏ−ビニルベンジルクロリド）からなる群から選択される、項目５３に記載の方法。
（項目５５）
前記疎水性ポリマーが、前記粒子の総重量の約０．１重量％〜約１０重量％の間、または約０．３重量％〜約５重量％の間、または約０．５重量％〜約３重量％の間、または約０．５重量％〜約２重量％の間を占める、項目４６から５４のいずれか一項に記載の方法。
（項目５６）
項目３２から４５のいずれか一項に記載の電極材料を生成するための方法であって、−  ヒドロキシル基を含む表面を有するマイクロ粒子またはナノ粒子の形態で電気化学的活物質を準備するステップと、
−  重合可能な有機ケイ素ベースの化合物を前記ヒドロキシル基にグラフトすることによって、前記粒子の前記表面を改質するステップと、
−  少なくとも１つの重合可能な疎水性モノマーを準備するステップと、
−  前記疎水性モノマーを、前記有機ケイ素ベースの化合物との反応により、改質された前記表面上に直接重合させるステップと
を含む、方法。
（項目５７）
前記疎水性モノマーがラジカル重合により重合可能である、項目５６に記載の方法。
（項目５８）
前記疎水性モノマーが、スチレン、アルキルアクリレート、アルキルメタクリレート、およびアルキルビニルエーテル、またはこれらの組合せから選択される、項目５６または５７に記載の方法。
（項目５９）
前記疎水性ポリマーが、前記粒子の総重量の約０．１重量％〜約１０重量％の間、または約０．３重量％〜約５重量％の間、または約０．５重量％〜約３重量％の間、または約０．５重量％〜約２重量％の間を占める、項目５６から５８のいずれか一項に記載の方法。
（項目６０）
前記重合ステップが、開始剤の添加をさらに含む、項目５６から５９のいずれか一項に記載の方法。
（項目６１）
前記開始剤が、アゾ含有化合物（例えば、ＡＩＢＮ）および過硫酸塩化合物（例えば、過硫酸カリウム）から選択される、項目６０に記載の方法。
（項目６２）
コア−シェル構造を含む粒子を含む電極材料であって、
−  前記コアが、ヒドロキシル基を含む表面を有する電気化学的活物質粒子を含み、
−  前記シェルが、親水性ポリマーを含み、前記表面を少なくとも部分的に覆い、
前記ポリマーが、１つまたは複数の共有結合により前記粒子の前記表面上にグラフトされている、電極材料。
（項目６３）
前記ポリマーが、前記表面上に直接グラフトされている、項目６２に記載の電極材料。
（項目６４）
前記ポリマーが、前記表面上にリンカーを介してグラフトされている、項目６２に記載の電極材料。
（項目６５）
前記リンカーが、エチレン置換基を含む有機ケイ素を含むモノマーに基づく、項目６４に記載の電極材料。
（項目６６）
前記ポリマーが、ラジカル重合またはイオン重合を介して重合可能なモノマーに基づく、項目６２から６５のいずれか一項に記載の電極材料。
（項目６７）
前記ポリマーが、ハロゲン基を含む少なくとも１つのモノマーに基づく、項目６２から６６のいずれか一項に記載の電極材料。
（項目６８）
追加の置換基が、共有結合により前記ポリマー上に部分的にグラフトされており、前記追加の置換基が、前記電気化学的活物質の前記表面上への前記ポリマーの接着性を改善する、項目６２から６７のいずれか一項に記載の電極材料。
（項目６９）
前記追加の置換基が１，８−ジアザビシクロ［５．４．０］ウンデカ−７−エンである、項目６８に記載の電極材料。
（項目７０）
前記親水性ポリマーが、スチレン、アルキルアクリレート、アルキルメタクリレート、アルキルビニルエーテル、アクリル酸、メタクリル酸、グリコール、およびこれらの組合せから選択されるモノマーに基づく、項目６２から６７のいずれか一項に記載の電極材料。
（項目７１）
前記ポリマーが、前記粒子の総重量の約０．１重量％〜約１０重量％の間、または約２重量％〜約７重量％の間、または約３重量％〜約５重量％の間を占める、項目６２から７０のいずれか一項に記載の電極材料。
（項目７２）
前記電気化学的活物質が、
−  ＬｉＭ’ＰＯ４［式中、Ｍ’は、Ｆｅ、Ｎｉ、Ｍｎ、Ｃｏ、またはこれらの組合せであり、これらのそれぞれは、ドーピング物質、例えば、Ｚｒなどでさらに部分的に置き換えられていてもよい］、
−  Ｌｉ（Ｍ’１−ｃＡｃ）１−ｄＸ１−ｄＰＯ４［式中、Ｍ’は上で定義された通りであり、ＡはＦｅ、Ｎｉ、Ｍｎ、またはＣｏであり、Ｍ’とは異なり、Ｘは、ドーピング物質、例えば、Ｚｒなどであり、ｃおよびｄは０を超えるか、または０に等しく、０．２５より小さい］、
−  ＬｉＭｎ２Ｏ４［式中、Ｍｎは部分的に置き換えられていてもよく、例えば、ＬｉＭｎ２−ａＭａＯ４であり、式中、Ｍは、この場合、ＣｏおよびＮｉから選択されてよく、ａは０を超えるか、または０に等しく、０．５より小さい］、
−  ＬｉＭ’’Ｏ２［式中、Ｍ’’は、Ｍｎ、Ｃｏ、Ｎｉ、またはこれらの組合せであり、例えば、ＬｉＣｏ１−ｂＭｂＯ２であり、式中、Ｍは、この場合、ＭｎおよびＮｉから選択されてよく、ｂは０を超えるか、または０に等しく、０．２５より小さい］、
−  Ｌｉ（ＮｉＭ’’’）Ｏ２［式中、Ｍ’’’は、Ｍｎ、Ｃｏ、Ａｌ、Ｆｅ、Ｃｒ、Ｔｉ、またはＺｒ、およびこれらの組合せである］、および
−  酸化バナジウム、酸化リチウムバナジウム（例えば、ＬｉＶ３Ｏ８、Ｖ２Ｏ５など）から選択される、項目６２から７１のいずれか一項に記載の電極材料。
（項目７３）
前記電気化学的活物質が、
−  チタネートおよびチタン酸リチウム、例えば、ＴｉＯ２（ルチル、青銅、鋭錐石）、Ｌｉ２ＴｉＯ３、Ｌｉ４Ｔｉ５Ｏ１２、Ｈ２Ｔｉ５Ｏ１１、Ｈ２Ｔｉ４Ｏ９、またはこれらの組合せ［式中、Ｔｉは、任意選択で、ドーピング元素でさらに一部が置き換えられていてもよい］、
−  Ｌｉ４Ｔｉ５−ｅＺｅＯ１２［式中、Ｚは、例えば、Ｚｒ、Ｎｉ、Ｔａ、Ｃｒ、Ｃｏ、Ｌａ、Ｙ、Ｒｕ、Ｍｏ、Ｍｎ、Ｖ、Ｎｂ、Ｓｒなどから選択されるドーピング元素、例えば、Ｚｒであり、ｅは０を超えるか、または０に等しく、１．５より小さい］、
−  炭素（例えば、グラファイト（Ｃ６）、硬質炭素、グラフェンなど）であって、球状、中空、針形状など、例えば、カーボンブラック、アセチレンブラック、ファーネスブラック、炭素繊維（例えば、ＶＧＣＦ）などであってよい、炭素、ならびに
−  Ｓｉ、Ｓｉ−Ｃ、ＳｉＯｘ、Ｓｎ、ＳｎＯｘ、Ｓｉ−Ｏ−Ｃ、Ｔｉ−Ｃ
から選択される、項目６２から７１のいずれか一項に記載の電極材料。
（項目７４）
項目６２から７３のいずれか一項に記載の電極材料を生成するための方法であって、
−  ヒドロキシル基を含む表面を有するマイクロ粒子またはナノ粒子の形態で電気化学的活物質を準備するステップと、
−  有機リンカーを前記ヒドロキシル基にグラフトすることによって、前記粒子の前記表面を改質するステップと、
−  少なくとも１つの重合可能な親水性モノマーを準備するステップと、
−  前記親水性モノマーを、前記有機リンカーとの反応により、改質された前記表面上に直接重合させるステップと
を含む、方法。
（項目７５）
前記リンカーが有機ケイ素ベースの化合物である、項目７４に記載の方法。
（項目７６）
前記モノマーが、ラジカル重合またはイオン重合により重合可能である、項目７４または７５に記載の方法。
（項目７７）
前記モノマーが、スチレン、アルキルアクリレート、アルキルメタクリレート、アルキルビニルエーテル、アクリル酸、メタクリル酸、グリコール、およびこれらの組合せから選択される、項目７４または７５に記載の方法。
（項目７８）
前記ポリマーが、前記粒子の総重量の約０．１重量％〜約１０重量％の間、または約２重量％〜約７重量％の間、または約３重量％〜約５重量％の間を占める、項目７４から７７のいずれか一項に記載の方法。
（項目７９）
前記重合ステップが、開始剤の添加をさらに含む、項目７４から７８のいずれか一項に記載の方法。
（項目８０）
前記開始剤が、アゾ含有化合物（例えば、ＡＩＢＮ）および過硫酸塩化合物（例えば、過硫酸カリウム）から選択される、項目７９に記載の方法。
（項目８１）
項目１から１４、３２から４５および５２から７３のいずれか一項に規定の電極材料を集電体上に含む電極。
（項目８２）
前記電極材料が、導電剤、結合剤、および任意選択で添加物をさらに含む、項目８１に記載の電極。
（項目８３）
少なくとも１つのアノード、少なくとも１つのカソードおよび少なくとも１つの電解質を含む電気化学セルであって、前記アノードおよびカソードのうちの少なくとも１つが、項目１から１４、３２から４５および５２から７３のいずれか一項に規定の電極材料を含む、電気化学セル。
（項目８４）
円柱状、パウチ、角柱状、または球状のケーシングを含む、項目８３に記載の電気化学セル。
（項目８５）
項目８３または８４に規定の電気化学セルを含む、モジュールまたはパック。
（項目８６）
電気自動車もしくはハイブリッド車における、オンボードバッテリーとしての、またはＩＴもしくはユビキタスデバイスにおける、項目８３または８４に規定の電気化学セルの使用。